(57)【要約】      （修正有）【課題】コンクリート、モルタルのひび割れを防ぎ、靭性に優れ長期間にわたり、コンクリート、モルタルに対する強度の著しい向上効果・補強効果を維持できるコンクリート又はモルタル補強用無機マトリックス・炭素繊維複合線材を提供する。【解決手段】無機系材料をマトリックスとする撚糸状の炭素繊維束からなり、束長さが５〜５０ｍｍの線材であり、炭素繊維束からなる撚糸に無機系マトリックス又はそのプリカーサーを含浸させ、該撚糸に張力を付与しながら加熱炉内で連続的に加熱してマトリックス又はそのプリカーサーによって炭素繊維束を結束させた後、５〜５０ｍｍの長さに切断するコンクリート又はモルタル補強用無機マトリックス・炭素繊維複合線材の製造方法、また、これを補強材料に使用したコンクリート又はモルタル構造物。【選択図】図４
2008037680.tif 000002
【特許請求の範囲】
【請求項１】
無機系材料をマトリックスとして有する撚糸状の炭素繊維束からなり、該束長さが５〜５０ｍｍの線材であることを特徴とするコンクリートもしくはモルタル補強用無機マトリックス・炭素繊維複合線材。
【請求項２】
前記撚糸状の炭素繊維束が、複数本の炭素繊維束の合撚糸状であることを特徴とする請求項１記載のコンクリートもしくはモルタル補強用無機マトリックス・炭素繊維複合線材。
【請求項３】
前記撚糸状の炭素繊維束が、１メートル当たり５０〜１２０回の撚りを有することを特徴とする請求項１または２記載のコンクリートもしくはモルタル補強用無機マトリックス・炭素繊維複合線材。
【請求項４】
前記炭素繊維束が、その表面に凸凹を有し該凹凸の間隔が３〜２５ｍｍであることを特徴とする請求項１、２または３記載のコンクリートもしくはモルタル補強用無機マトリックス・炭素繊維複合線材。
【請求項５】
前記線材を構成する撚糸状の炭素繊維束が、多数本のフィラメントを集束した、幅／厚みの比が２０以上の扁平状の炭素繊維束を撚り加工したものであることを特徴とする請求項１、２、３または４記載のコンクリートもしくはモルタル補強用無機マトリックス・炭素繊維複合線材。
【請求項６】
前記線材の断面積が、０．１５〜３平方ミリメートルの範囲内にあることを特徴とする請求項１、２、３、４または５記載のコンクリートもしくはモルタル補強用無機マトリックス・炭素繊維複合線材。
【請求項７】
前記無機系のマトリックス材料が、炭素であることを特徴とする請求項１、２、３、４、５または６記載のコンクリートもしくはモルタル補強用無機マトリックス・炭素繊維複合線材。
【請求項８】
前記無機系のマトリックス材料が、ガラスまたは石膏の無機系酸化物、あるいはセラミックスであることを特徴とする請求項１、２、３、４、５または６記載のコンクリートもしくはモルタル補強用無機マトリックス・炭素繊維複合線材。
【請求項９】
炭素繊維束からなる撚糸に無機系マトリックスまたは無機系マトリックスのプリカーサーを含浸させ、前記撚糸に張力を付与しながら、加熱炉内で連続的に加熱して、前記無機系マトリックスまたは無機系マトリックスのプリカーサーによって炭素繊維束を結束させた後、５〜５０ｍｍの長さに切断することを特徴とするコンクリートもしくはモルタル補強用無機マトリックス・炭素繊維複合線材の製造方法。
【請求項１０】
炭素繊維束からなる撚糸に無機系マトリックスのプリカーサーを含浸させ、前記撚糸に張力を付与しながら加熱炉内の加熱によって炭素繊維束を結束させるとともに無機系マトリックスを生成させ、しかる後、該炭素繊維束を５〜５０ｍｍの長さに切断することを特徴とする請求項９記載のコンクリートもしくはモルタル補強用無機マトリックス・炭素繊維複合線材の製造方法。
【請求項１１】
炭素繊維束からなる撚糸に無機系マトリックスのプリカーサーを含浸させ、前記撚糸に張力を付与しながら加熱炉内の加熱によって炭素繊維束を結束させた後、該炭素繊維束を５〜５０ｍｍの長さに切断し、しかる後、該切断された炭素繊維束を加熱炉内にて加熱処理して無機系マトリックスを生成させることを特徴とする請求項９記載のコンクリートもしくはモルタル補強用無機マトリックス・炭素繊維複合線材の製造方法。
【請求項１２】
生成させる無機系マトリックスが炭素であることを特徴とする請求項１０または１１記載のコンクリートもしくはモルタル補強用無機マトリックス・炭素繊維複合線材の製造方法。
【請求項１３】
無機系の材料をマトリックス材料とする撚糸状の炭素繊維束からなり、該束長さが５〜５０ｍｍの無機マトリックス・炭素繊維複合線材を補強材料として、コンクリートもしくはモルタル中に使用してなることを特徴とするコンクリートもしくはモルタル構造物。
【請求項１４】
請求項２、３、４、５、６、７または８記載のコンクリートもしくはモルタル補強用無機マトリックス・炭素繊維複合線材を補強材料として、コンクリートもしくはモルタル中に使用してなることを特徴とするコンクリートもしくはモルタル構造物。
【請求項１５】
コンクリートもしくはモルタル補強用無機マトリックス・炭素繊維複合線材を補強材料として、コンクリートもしくはモルタル混練物中に、体積割合で０．２〜５％の混入率で使用してなることを特徴とする請求項１３または１４記載のコンクリートもしくはモルタル構造物。
【請求項１６】
放射性廃棄物の処分施設を構成する材料として用いられることを特徴とする請求項１３、１４または１５記載のコンクリートもしくはモルタル構造物。
【請求項１７】
海洋構造物を構成する材料として用いられることを特徴とする請求項１３、１４または１５記載のコンクリートもしくはモルタル構造物。
【発明の詳細な説明】
【技術分野】
【０００１】
本発明は、コンクリートもしくはモルタル補強用無機マトリックス・炭素繊維複合線材、その製造方法およびコンクリートもしくはモルタル構造物に関する。
【背景技術】
【０００２】
コンクリートは、その優れた圧縮強度、耐火性、耐久性、施工性などの特長を生かして、鉄鋼と並び、建築、土木分野の主要材料、主要構造部材として、広く使われている。
【０００３】
しかし、コンクリートは、圧縮強度に比べて、引張強度や曲げ強度が約１／４〜１／１０と小さく、また破壊ひずみも約０．０２％と極端に小さい脆い材料であり、靭性が低くひび割れしやすいなどの欠点を持つ材料である。
【０００４】
この欠点を改善するため、従来技術として、建築・土木構造物で、大きな曲げ強度、せん断強度、変形特性が求められる部位のコンクリートに、鋼繊維や、ビニロン繊維もしくはポリプロピレン繊維などの有機繊維、または、アラミド繊維やガラス繊維などを用いた繊維強化プラスチック線材（以下、ＦＲＰ線材という）を混入して使用する技術が提案されてきており（特許文献１〜４）、トンネルライニング、法面保護、道路舗装などで使われている。
【０００５】
一般に、鋼繊維を使用する場合は、コンクリート中の鋼繊維は、コンクリートがアルカリ性のため錆びないとされている。
【０００６】
しかし、コンクリート中の水酸化カルシウムが空気中の炭酸ガスと反応し、アルカリ性を失ってコンクリートが中性化するとコンクリートの防錆能力が失われ、さらに鋼繊維が酸素と反応すると鋼繊維が錆びる。また、予期しない荷重や乾燥収縮などによるひび割れが発生すると、ひび割れを中心に、鋼繊維に沿って錆びが進展し、コンクリートの劣化が進む。また、海水の作用を受ける沿岸部のコンクリート部材では、コンクリート内部に浸透した海水中の硫酸マグネシウムがセメント成分と反応し、膨張を生じるとともに、コンクリートの微細組織を弛緩させコンクリートを劣化させる。また、塩素イオンは、コンクリート内部に浸透することにより鋼繊維の発錆を促進し、コンクリートの腐食膨張ひび割れとともに、鋼繊維の強度を低下させ補強効果が低減するという問題もあり、実用面では解決すべき問題が多かった。
【０００７】
一方、これまで知られてきている有機繊維は、錆びの発生は防げるが、有機繊維自体の強度・弾性率が低く伸びが大きいという特性のため、コンクリートに荷重が作用したとき、十分に荷重を負担できず、靭性補強効果はあるものの十分な強度を達成する補強効果が得られないという問題があった。
【０００８】
また、アラミド繊維やガラス繊維からなるＦＲＰ線材は、長期間にわたりコンクリート中に存在すると、コンクリート中のアルカリ成分が、ＦＲＰ線材の切断端面あるいは樹脂層を通過して強化繊維に浸透することにより、強化繊維が劣化し、強度補強効果が低下することとなり、長期間の耐久性が求められるコンクリート構造物には使用できないという問題があった。
【０００９】
また、主にコンクリート補強で用いられる鉄筋の代替として、ＦＲＰ製のケーブル状物や棒状物を用いてコンクリートを補強することも提案されている（特許文献５〜８）。
【００１０】
しかし、それらの補強手法は、構造物の骨格として筋を入れるという技術思想が主なものであり、コンクリート材料自体の脆性や靭性の改善、向上を図るというものではない。
【００１１】
一方、近年の技術進展に伴い、例えば、放射性廃棄物処分施設や海洋構造物の分野などでは、従来技術では対応できないような極めて高い耐久性が要求されるようになり、そのような高耐久性を材料的に実現できるコンクリートまたはモルタルが要求されるようになってきた。
【００１２】
これらの施設や構造物では、耐久性の低さに基づくような破壊や変形は寸分違わず許されるべきものではなく、半永久的にそれら施設、構造物を完璧に維持・保全できることが要求されるのである。
【００１３】
例えば、放射性廃棄物処分施設では、地下１００〜１０００ｍに坑道を掘削し、その中心に放射性廃棄物を埋設することなどが計画されている。この場合、放射性廃棄物から漏洩する核種が人間の生活圏内に到達するまでに十分な時間がかかるように、人工バリア材で遮蔽が施されるものである。特に、廃棄物の周辺では、地下水の流れを遮断し、かつ物質が拡散のみで移動する環境、いわゆる「拡散場」を造り出すことにより、核種の移行を遅延することが検討されている。そのための材料としては、天然材料で耐久性があり、透水係数が極めて小さく、さらに水と接触することで膨潤して、多少の変形にも追従して低い透水性を発現するベントナイトの使用が最も有力視されている。
【００１４】
廃棄物処分施設においては、このようなベントナイト等による遮蔽構造の内部に廃棄物格納用の構造物を構築することを要するが、その際、強度を受け持つ構造材料および空間を埋める充填材料としてセメント系材料が使用されることになるのが通常であると考えられる。
【００１５】
そして、このセメント系材料にも、力学性能、長期耐久性能および核種や地下水等に対する物質遮断性などが要求され、また、その要求期間が極めて長いので（施設の耐久性に関する耐用年数が数万年に及ぶ可能性もあるのである）、鉄筋を補強材料とした場合には、鉄筋が腐食によって消失する可能性もあることから、鉄筋コンクリートまたはモルタルの使用は困難と考えられている。
【００１６】
同様に海洋構造物を構成するためのコンクリートまたはモルタルにおいても、鉄筋の腐食による耐久性劣化の問題があり、鉄筋コンクリートまたはモルタルを適用するのが困難なことが多い。
【００１７】
他方、無筋のセメント系材料を、さまざまな荷重を受けることが避けられない構造材料や充填材料として使用した場合には、何らかの原因で生じたひび割れが発生すると、その進行を抑制する補強材がないため、結果として施設全体の遮蔽性能に影響を与えかねないものである。すなわち、引張り力に対してほとんど抵抗できない無筋のセメント系材料を充填材とした場合には、各種荷重により低拡散層に過大なひび割れが発生する可能性があり、これが核種の選択的移行経路となった場合には、性能評価上は大きなダメージになると考えられる。
【００１８】
このような背景下、既に、廃棄物処分施設材料として、金属繊維または有機質繊維を含むセメント系材料を使用することが提案されている（特許文献９）。
【００１９】
また、放射性廃棄物の格納フレーム、各種バリア構造体または外殻構造体として、炭素繊維補強セメント系材料で構成することが提案されている（特許文献１０）。
【００２０】
しかしながら、鉄筋に代えて繊維を補強材とした補強セメント系材料を、上記廃棄処分施設等の部材に用いる場合には、有機繊維では溶解した場合に核種の分散係数に影響を与えることが予想される。
【００２１】
したがって、そのような影響のない無機系の補強材の使用が検討されるべきこととなるが、高耐久性（例えば、４万年にも及ぶ長期耐久性である）に加えて、施工性に優れることも必要となる。
【００２２】
無機繊維としては、特許文献９および特許文献１０に提案されている炭素繊維が適するものと考えられるが、これらの提案においては、炭素繊維が樹脂を含浸、硬化した複合材料でなく炭素繊維そのものであるため、コンクリートに練り混ぜ時に骨材に削られ折損し、十分な長さを維持できなくなるため、また表面凹凸がなく、コンクリートとの定着力が低いため、曲げ靭性の改善に寄与するところが少なく、ひび割れ発生に対する抑制効果が十分ではないという問題がある。
【００２３】
また、材料の練り混ぜ時に炭素繊維が破断しやすいという問題があり、所望するレベルの強度向上効果が思うように発現できないという問題があった。
【特許文献１】特開２００３−１８３０６２号公報
【特許文献２】特開２００３−２７０７号公報
【特許文献３】特開２００１３２２８４５号公報
【特許文献４】特開平８−２４３６０２号公報
【特許文献５】特開２００３−３２８２８４号公報
【特許文献６】特開平１１−１１６３０３号公報
【特許文献７】特開平１０−１１９１３９号公報
【特許文献８】特開平５−３２１１７８号公報
【特許文献９】特開２００２−２４３８９５号公報
【特許文献１０】特開２００１−２０１５９６号公報
【発明の開示】
【発明が解決しようとする課題】
【００２４】
本発明の目的は、上述したような点に鑑み、コンクリートもしくはモルタルからなる構造物の補強において、コンクリート、モルタルのひび割れを防ぎ、靭性に優れ、長期間にわたり、コンクリート、モルタルに対する強度の著しい向上効果・補強効果を維持することのできるコンクリートもしくはモルタル補強用無機マトリックス・炭素繊維複合線材とその製造方法、およびコンクリートもしくはモルタル構造物を提供することにある。
【課題を解決するための手段】
【００２５】
上述した点に鑑み、本発明のコンクリートもしくはモルタル補強用無機マトリックス・炭素繊維複合線材は、以下の（１）の構成からなるものである。
（１）無機系材料をマトリックスとする撚糸状の炭素繊維束からなり、該束長さが５〜５０ｍｍの線材であることを特徴とするコンクリートもしくはモルタル補強用無機マトリックス・炭素繊維複合線材。
【００２６】
また、かかる本発明のコンクリートもしくはモルタル補強用無機マトリックス・炭素繊維複合線材において、好ましい具体的態様として、以下の（２）〜（８）のいずれかの構成からなるものである。
（２）前記撚糸状の炭素繊維束が、複数本の炭素繊維束の合撚糸であることを特徴とする上記（１）のコンクリートもしくはモルタル補強用無機マトリックス・炭素繊維複合線材。
（３）前記撚糸状の炭素繊維束が、１メートル当たり５０〜１２０回の撚りを有することを特徴とする上記（１）または（２）のコンクリートもしくはモルタル補強用無機マトリックス・炭素繊維複合線材。
（４）前記炭素繊維束が、その表面に凸凹を有し該凹凸の間隔が３〜２５ｍｍであることを特徴とする上記（１）、（２）または（３）のコンクリートもしくはモルタル補強用無機マトリックス・炭素繊維複合線材。
（５）前記線材を構成する撚糸状の炭素繊維束が、多数本のフィラメントを集束した、幅／厚みの比が２０以上の扁平状の炭素繊維束を撚り加工したものであることを特徴とする上記（１）、（２）、（３）または（４）のコンクリートもしくはモルタル補強用無機マトリックス・炭素繊維複合線材。
（６）前記線材の断面積が、０．１５〜３平方ミリメートルの範囲内にあることを特徴とする上記（１）、（２）、（３）、（４）または（５）のコンクリートもしくはモルタル補強用無機マトリックス・炭素繊維複合線材。
（７）前記無機系のマトリックス材料が、炭素であることを特徴とする上記（１）、（２）、（３）、（４）、（５）または（６）のコンクリートもしくはモルタル補強用無機マトリックス・炭素繊維複合線材。
（８）前記無機系のマトリックス材料が、ガラスまたは石膏の無機系酸化物、あるいはセラミックスであることを特徴とする上記（１）、（２）、（３）、（４）、（５）または（６）のコンクリートもしくはモルタル補強用無機マトリックス・炭素繊維複合線材。
【００２７】
また、上述した目的を達成する本発明のコンクリートもしくはモルタル補強用無機マトリックス・炭素繊維複合線材の製造方法は、以下の（９）の構成からなるものである。
（９）炭素繊維束からなる撚糸に無機系マトリックスまたはそのプリカーサーを含浸させ、前記撚糸に張力を付与しながら、加熱炉内で連続的に加熱して、マトリックスまたはそのプリカーサーによって炭素繊維束を結束させた後、５〜５０ｍｍの長さに切断することを特徴とするコンクリートもしくはモルタル補強用無機マトリックス・炭素繊維複合線材の製造方法。
（１０）炭素繊維束からなる撚糸に無機系マトリックスのプリカーサーを含浸させ、前記撚糸に張力を付与しながら加熱炉内の加熱によって炭素繊維束を結束させるとともに無機系マトリックスを生成させ、しかる後、該炭素繊維束を５〜５０ｍｍの長さに切断することを特徴とする上記（９）記載のコンクリートもしくはモルタル補強用無機マトリックス・炭素繊維複合線材の製造方法。
（１１）炭素繊維束からなる撚糸に無機系マトリックスのプリカーサーを含浸させ、前記撚糸に張力を付与しながら加熱炉内の加熱によって炭素繊維束を結束させた後、該炭素繊維束を５〜５０ｍｍの長さに切断し、しかる後、該切断された炭素繊維束を加熱炉内にて加熱処理して無機系マトリックスを生成させることを特徴とする上記（９）記載のコンクリートもしくはモルタル補強用無機マトリックス・炭素繊維複合線材の製造方法。
（１２）生成させる無機系マトリックスが炭素であることを特徴とする上記（１０）または（１１）記載のコンクリートもしくはモルタル補強用無機マトリックス・炭素繊維複合線材の製造方法。
【００２８】
また、上述した目的を達成する本発明のコンクリートもしくはモルタル構造物は、以下の（１３）または（１４）の構成からなる。
（１３）無機系の材料をマトリックス材料とする撚糸状の炭素繊維束からなり、該束長さが５〜５０ｍｍの無機マトリックス・炭素繊維複合線材を補強材料として、コンクリートもしくはモルタル中に使用してなることを特徴とするコンクリートもしくはモルタル構造物。
（１４）上記（２）、（３）、（４）、（５）、（６）、（７）または（８）のコンクリートもしくはモルタル補強用無機マトリックス・炭素繊維複合線材を補強材料として、コンクリートもしくはモルタル中に使用してなることを特徴とするコンクリートもしくはモルタル構造物。
【００２９】
また、かかる本発明のコンクリートもしくはモルタル構造物において、具体的に、より好ましくは、以下の（１５）〜（１７）のいずれかからなるものである。
（１５）コンクリートもしくはモルタル補強用無機マトリックス・炭素繊維複合線材を補強材料として、コンクリートもしくはモルタル混練物中に、体積割合で０．２〜５％の混入率で使用してなることを特徴とする上記（１３）または（１４）のコンクリートもしくはモルタル構造物。
（１６）放射性廃棄物の処分施設を構成する材料として用いられることを特徴とする上記（１３）、（１４）または（１５）記載のコンクリートもしくはモルタル構造物。
（１７）海洋構造物を構成する材料として用いられることを特徴とする上記（１３）、（１４）または（１５）記載のコンクリートもしくはモルタル構造物。
【発明の効果】
【００３０】
請求項１〜８にかかる本発明によれば、コンクリートもしくはモルタルからなる構造物の補強において、コンクリート、モルタルのひび割れを防ぎ、靭性に優れ、長期間にわたり、コンクリート、モルタルに対する強度の著しい向上効果・補強効果を維持することのできるコンクリートもしくはモルタル補強用無機マトリックス・炭素繊維複合線材を提供することができる。
【００３１】
請求項９〜１２にかかる発明によれば、コンクリートもしくはモルタルからなる構造物の補強において、コンクリート、モルタルのひび割れを防ぎ、靭性に優れ、長期間にわたり、コンクリート、モルタルに対する強度の著しい向上効果・補強効果を維持することのできるコンクリートもしくはモルタル補強用無機マトリックス・炭素繊維複合線材の製造方法を提供することができる。
【００３２】
請求項１３〜１７にかかる本発明によれば、コンクリート、モルタルのひび割れを防ぎ、靭性に優れ、長期間にわたり、コンクリート、モルタルに対する強度の著しい向上効果・補強効果を維持することができるコンクリートもしくはモルタル構造物を提供することができる。
【発明を実施するための最良の形態】
【００３３】
以下、更に詳しく本発明のコンクリートもしくはモルタル補強用無機マトリックス・炭素繊維複合線材について説明する。
【００３４】
本発明にかかるコンクリートもしくはモルタル補強用無機マトリックス・炭素繊維複合線材は、無機マトリックスが含浸され、炭素繊維を一体結束化した撚糸状の炭素繊維束からなるものであり、該束長さが５〜５０ｍｍの線材であるものである。
【００３５】
撚糸状は、図４に示したような単一の繊維束（単一糸）に撚りを施したものでもよく、あるいは、図５に示したように二本もしくはそれ以上の複数本の繊維束を合撚した合撚糸状であってもよい。図４、図５において、１は無機マトリックス・炭素繊維複合線材、２は炭素繊維フィラメント、３は無機系マトリックスで、Ｌは、隣り合う凸部頂点間の間隔である。
【００３６】
該撚糸状は、該繊維束が単一の繊維束（単一糸）に撚りを施したもの、あるいは二本もしくはそれ以上の複数本の繊維束を合撚した合撚糸状のもののいずれであっても、撚り数は繊維束１メートル当たり５０〜１２０回の撚りをかけられているものであることが好ましい。合撚糸の場合は、合糸の前に、下撚りを掛ける場合も、掛けない場合も含まれるが、いずれの場合も合撚時の上撚りの数が５０〜１２０回／ｍであることが好ましい。この場合、該撚り数は上撚り数である。
【００３７】
本発明において、該繊維束は、繊維束表面に凸凹を有し、その間隔が３〜２５ｍｍであることが好ましい。
【００３８】
また、本発明にかかる線材を構成する繊維束（撚糸）が、多数本のフィラメントが集束されている幅／厚みの比が２０以上の扁平状の炭素繊維束を撚り加工した撚糸であることが好ましい。
【００３９】
すなわち、幅／厚みの比が２０以上である炭素繊維束に、１メートル当たり５０〜１２０回の撚り加工を施すことにより、多数本のフィラメントが集束した炭素繊維束がねじれて、炭素繊維束の表面が凹凸状を呈した状態になる。なお、炭素繊維束の厚みは、ＪＣＦＳ００３に規定されたマイクロメータによる方法に基づいて測定するものである。
【００４０】
本発明のコンクリートもしくはモルタル補強用無機マトリックス・炭素繊維複合線材は、撚り加工した炭素繊維束に含浸させた無機系マトリックスまたはそのプリカーサ溶液を、加熱炉などの雰囲気下で炭素繊維束を結束させることによって、該凹凸の形態が、該補強用無機マトリックス・炭素繊維複合線材の表面に維持され、間隔が３〜２５ｍｍの凸凹形態を有する無機マトリックス・炭素繊維複合線材を得ることができる。
【００４１】
また、同様に撚り加工した炭素繊維束に、炭素または無機系マトリックスのプリカーサを含浸させ、高温雰囲気下で、無機系マトリックスを生成させ、炭素繊維束を結束させることによっても、同様の無機系炭素繊維強化複合線材を得ることができる。
【００４２】
このような凹凸形状が、本発明にかかる補強用無機マトリックス・炭素繊維複合線材の表面に存在すると、特に、モルタルやコンクリートと混ぜた場合、線材とモルタル、コンクリートとの締結が可能になるという点で好ましく、中でも間隔が３〜２５ｍｍである凸凹形態を有するものの場合には、補強効果として利用できる締結力を得ることができ、より好ましいものである。
【００４３】
また、本発明の補強用無機マトリックス・炭素繊維複合線材を構成する撚糸状の繊維束は、多数本のフィラメントが集束された炭素繊維束であり、その繊度は好ましくは１５０〜１１０００テックス、より好ましくは１５０〜１８００テックス程度で、撚糸は１本の炭素繊維束や多数本の炭素繊維束を単に引き揃えた状態で撚りが加えられてよいし、また予め下撚り（Ｓ撚りまたはＺ撚り）をかけた複数本の撚糸をねじりトルクがバランスするように下糸とは逆方向（Ｚ撚りまたはＳ撚り）になるように撚りをかけるか、または同じ方向（Ｓ撚りまたはＺ撚り）に撚りを掛けた合撚糸であってもよい。
【００４４】
具体的には、幅／厚みの比が２０以上である炭素繊維束に、１メートル当たり５０〜１２０回の撚りを施し、本発明にかかる補強用無機マトリックス・炭素繊維複合線材の表面に３〜２５ｍｍの間隔で凸凹をつけておくと、本発明の複合線材をコンクリート等に混入した場合、該複合線材表面の凹凸にコンクリート等が入り込み、線材とコンクリート等との強固な締結がなされることになる。
【００４５】
従って、コンクリート等に引張力がかかった場合に線材が引張力を負担し、コンクリート等の強度を向上させるとともに、線材によりコンクリートのひび割れの進展が阻止されることになり、コンクリートの靭性および強度が大幅に向上する。また、線材は錆びることがないので鋼繊維のように線材自体の強度低下がなく、耐久性が飛躍的に向上する。
【００４６】
炭素繊維束の撚り数が１メートル当たり５０回未満、あるいは凹凸の間隔が２５ｍｍよりも大きいものになると、長さ当たりの線材とコンクリート等の上述した締結箇所が少なくなる方向であり、コンクリート等に引張力がかかった場合、線材がコンクリートから抜けやすくなり、線材による引張力の負担が小さくなり好ましくない。
【００４７】
特に、撚数が５０回未満では線材表面の凹凸構造が小さくなり、線材とコンクリート等の締結力が小さくなり、補強効果も小さくなるので用途により好ましくない。
【００４８】
また、撚り数が１メートル当たり１２０回よりも大きくなるか、あるいは凹凸の間隔が３ｍｍより小さいと、上述した締結箇所が多くなり引張を十分に負担することができる点では好ましいものの、線材の軸方向に対する繊維の配向角度が大きくなり、線材の引張強度が低下する方向になるので、用途によっては好ましくない場合があり、また含浸させる際、撚り数に比例して繊維の拘束が強くなり、フィラメント間に隙間を形成することができず、含浸が悪くなる方向であり、十分な強度を有する線材が得られないことがあり、さらに、その場合、ミキサーなどでコンクリート等と線材を練り混ぜる際に、線材の含浸不良部で線材が割れたり、折れたりする可能性があるので、やはり好ましくない。
【００４９】
なお、本発明でいう凹凸の間隔とは、表面同一線上での線材の凹部と凸部の直径の差が０．１ｍｍ以上の隣接する凸部と凸部、または凹部と凹部の間隔であり、１００個の間隔を測定しその平均である。間隔の測定は、読み取り顕微鏡を使用し、図４および図５に示す線材の隣り合う凸部頂点間の距離Ｌを測定するものである。
【００５０】
また、本発明による線材は、５〜５０ｍｍ長さにカットしてある。線材の長さが５ｍｍ未満では、線材とコンクリート等との締結力が小さく、引張力が付加された場合、線材が母材のコンクリート等から抜け、線材の強度が十分に発現できないので好ましくない。
【００５１】
また、線材の長さが５０ｍｍよりも大きいものでは、ワーカビリティへの影響が過大となり、線材をコンクリート等に均一に混ぜるのが難しくなるという不都合がある。また、コンクリート等への締結力は線材の長さが長いほど大きいが、必要以上に長いと、練混ぜ中に線材が折損し、結局、線材長が不均一となり強度のばらつきが大きくなるので望ましくない。
【００５２】
本発明に使用する撚糸からなる繊維束は、好ましくは、多数本のフィラメントを集束した、幅／厚みの比が２０以上である炭素繊維束を撚り加工した撚糸である。
【００５３】
炭素繊維束の幅／厚み比が２０未満では撚り加工時、幅方向に送られる中央と両端のフィラメントの撚り中央での糸長差が小さく、撚り線表面の凹凸が小さくなる。そのため線材に加工したときに、線材の凹部と凸部の厚み差（凹部と凸部の直径の差）が０．１ｍｍ以下と小さくなり、コンクリート等と本発明によるＣＦＲＰ線材の締結力が小さくなり線材強度を十分に発現することができない場合がある。
【００５４】
本発明によるコンクリート等の補強用無機マトリックス・炭素繊維複合線材に使用する強化繊維は、コンクリート等の外力による変形を抑えるため、高強度、高弾性率であることが重要であり、さらに、耐食性、特に耐アルカリ性に優れていることが重要であり、炭素繊維が最も好ましいものであり、本発明の炭素繊維を使用することにより長期間の使用に耐え得るコンクリートもしくはモルタル構造物が得られるのである。
【００５５】
本発明の無機マトリックス・炭素繊維複合線材に使用される無機マトリックスの例としては、微粒子としたセメント、ナノシリカ等の無機系接着剤、水ガラス、軽焼マグネシア、石膏あるいはこれらのプリカーサからなる化合物などを、単独あるいは混合して溶液状とするか、困難な場合、固体のまま微粒化して水、アルコール系などの溶媒に分散させ、これらを炭素繊維束に含浸し溶媒を飛ばすあるいはガラス化などの処置を行うことによって、製造される。また、セラミック系プリカーサや、炭素プリカーサを含浸させて、後セラミックスや、炭素に変換することも好適である。
【００５６】
処理剤が固体の場合には、良好な含浸性を確保するため、分散させる粒子の径は炭素繊維の単糸径より同等以下、すなわち１０μｍ以下が好ましく、より好ましくは３μｍ以下が適当である。
【００５７】
無機マトリックスの一例として、好ましいセメントマトリックスの例としては、超微粒子セメントを２次凝集を篩い分け、解砕等を行い原料として使用し、適当なセメント分散剤と併用して含浸剤として用いるものなどがある。
【００５８】
また、無機マトリックスの一例として、好ましい無機系接着剤の例としては、水酸化アルミニウムからなる耐火パテ、有機溶媒にナノシリカを分散させ、その後溶媒を飛散させることによるシリカ化合物が挙げられる。
【００５９】
また、無機マトリックスの一例として、好ましい水ガラスの使用例としては、まず水ガラスで含浸、硬化させ、セメントの混練に耐えられるように外側に耐水、耐アルカリコーティングを施す方法によるものが挙げられる。
【００６０】
また、無機マトリックスの一例として、好ましい軽焼マグネシアの例としては、微粒子化した軽焼マグネシアをナフタレンスルフォン酸系やポリカルボン酸系分散剤を使用した水分散系を含浸剤として用いるものがある。
【００６１】
また、無機マトリックスの一例として、好ましい石膏の例としては、微粉化した石膏を水に分散させたものを含浸させ、後水を加熱固化させる方法によるものが挙げられる。
【００６２】
また、無機マトリックスの一例として、好ましいセラミック系プリカーサーの例としては、加熱してシリカ構造を与えるポリオルガノシロキサン、Ｓｉ−Ｔｉ−ＣＯ系セラミックプリカーサー等が挙げられる。
【００６３】
また、無機マトリックスの一例として、炭素マトリックスの場合、プリカーサとして一般的に使用される樹脂としては、エポキシ樹脂、フェノール樹脂、フラン樹脂などの熱硬化性樹脂を使用でき、これら樹脂を含浸させ硬化処理した後、４００℃以上の嫌気性雰囲気で加熱処理して炭素／炭素コンポジットからなる炭素繊維複合線材を得ることができる。
【００６４】
これらは対応するプリカーサを炭素繊維撚り線材に十分に含浸させ、加熱によって無機系マトリックスを生成させて無機マトリックス・炭素繊維複合線材を得る。
【００６５】
本発明の無機マトリックス・炭素繊維複合線材における炭素繊維の体積含有率、つまり炭素繊維束とマトリックスとの体積割合は、マトリックス比率が大きすぎると、コンクリート等中で線材に応力が作用した際に、炭素繊維束の表面に付着したマトリックスから破壊が始まるので好ましくなく、また、マトリックス量が少なすぎると線材強度が低くなり、ミキサーで練りまぜたときに線材が折れたりするので好ましくなく、本発明者らの各種知見によれば、炭素繊維束の比率は、全体に対して２０〜９０体積％程度とするのが好ましく、より好ましくは３５〜８０体積％程度とすることである。すなわち、マトリックスの量は、８０〜１０体積％程度とするのが好ましく、より好ましくは、６５〜２０体積％程度とすることである。
【００６６】
本発明による無機マトリックス・炭素繊維複合線材は、多数本（例えば１２０００本）の炭素繊維フィラメントからなる撚りをかけた炭素繊維束に無機マトリックスまたはプリカーサを含浸させ、張力を付与しながら加熱炉内で連続的に加熱し、炭素繊維束を結束処理した後、線材長さ５〜５０ｍｍに切断加工して得ることができ、必要ならば、更に加熱してマトリックスを形成することにより得ることができる。その際に、撚糸に張力を付与することにより、余分な溶液、空隙をしぼり出すことができ、炭素繊維体積含有率が上述した範囲にある高い高強度、高弾性率の線材を製造できるものである。
【００６７】
より具体的には、切断の時期に応じて、以下の（ａ）のプロセスか、あるいは（ｂ）のプロセスで製造することができる。
（ａ）炭素繊維束からなる撚糸に無機系マトリックスのプリカーサーを含浸させ、該撚糸に張力を付与しながら加熱炉内の加熱によって炭素繊維束を結束させるとともに無機系マトリックスを生成させ、しかる後、炭素繊維束を５〜５０ｍｍの長さに切断して本発明の複合線材を製造するプロセス。
（ｂ）炭素繊維束からなる撚糸に無機系マトリックスのプリカーサーを含浸させ、該撚糸に張力を付与しながら加熱炉内の加熱によって炭素繊維束を結束させた後、該炭素繊維束を５〜５０ｍｍの長さに切断し、しかる後、該切断された炭素繊維束を加熱炉内にて加熱処理して無機系マトリックスを生成させてコンクリートもしくはモルタル補強用無機マトリックス・炭素繊維複合線材を製造するプロセス。
【００６８】
なおまた、加熱炉内でガイド等に非接触な状態で連続的に賦型することにより、表面にコンクリート等との締結に適した凹凸形態を有する線材を複雑な装置を使用することなく、安価に製造することが可能である。
【００６９】
本発明による複合線材は、その断面積は０．１５〜３平方ミリメートルであることが好ましく、より好ましくは０．６〜１．６平方ミリメートルである。あまりに線材が細いと、表面凹凸が小さくなるので、コンクリートとの十分な締結効果が得られないばかりか、セメント、砂、砂利、水とのミキシングの際、線材が折れてしまうことも多くあり、締結効果の小さい短い線材が多くなることとなり、機械的性質の安定したコンクリート等構造物を得ることが難しくなる。
【００７０】
また、線材の断面積が３平方ミリメートルよりも大きなものになると、同一線材量で比較した場合コンクリート等中に分散する線材の本数が少なくなる。その結果、コンクリートに負荷がかかった場合、１本の線材が負担する荷重は、線材とコンクリート等との締結力であるので、線材の本数が少ないほど強度補強効果は小さくなり、また、コンクリート等中における線材と線材の間隔も大きくなるので、線材によるひび割れの抑止効果が小さくなり好ましくない。
【００７１】
一方、線材量を多くすれば、強度補強効果も向上し、また、線材と線材の間隔も狭くなりひび割れ抑止に対する十分な効果は得られるが、材料費が上がり高価な構造物となるばかりか、コンクリート成型時のプロセス性が劣る問題がある。
【００７２】
本発明のコンクリート等構造物は、本発明の無機マトリックス・炭素繊維複合線材を０．２〜５体積％程度とセメント、砂、砂利、混和材に水を加えて数分間練り込んで得られるものである。線材の混入率が、０．２体積％未満では補強効果が小さく、５体積％よりも大きいと高価な構造物になるので、より効果的な補強効果が得られる範囲として、０．２〜５体積％が好ましいのである。
【００７３】
本発明の無機マトリックス・炭素繊維複合線材を、コンクリートもしくはモルタル中に使用してコンクリートもしくはモルタル構造物を製造することにより、本発明のコンクリートもしくはモルタル構造物が製造できる。
【００７４】
該コンクリートもしくはモルタル構造物は、極めて優れた高耐久性を示すものであり、前述した放射性廃棄物の処分施設を構成する材料として、あるいは海洋構造物を構成する材料として好適に用いられるものである。
【実施例】
【００７５】
以下、実施例に基づいて本発明のコンクリートもしくはモルタル補強用無機マトリックス・炭素繊維複合線材について説明をする。
【００７６】
各物性値は、以下に記載する測定法によるものである。
（１）繊維束表面の凹凸の間隔：
読み取り顕微鏡を使用し、図４および図５に示す線材の隣り合う凸部頂点間の距離Ｌを測定する。１００個の間隔を測定して平均値を用いた。
（２）表面同一線上での線材の凹部と凸部の各直径とその差：
凹凸差の測定は、読みとり顕微鏡を使用して凹部と凸部の頂点に基準線を合わせて、その差を読みとりその２倍を直径差とする。
（３）炭素繊維束の幅／厚みの比：
厚みは、ＪＣＦＳ００３に規定されたマイクロメーターによる方法に準じて測定し、幅はノギスを用いて測定した。測定は各５回行いその平均値を使用した。
（４）スランプ
ＪＩＳＡ１１０１に準じて、円錐台の容器にコンクリートを入れ、上下を逆にした後容器を垂直方向に取り除き、コンクリート塊の直径を測定する。
（５）曲げ強度、圧縮強度、曲げ靭性係数
ＪＩＳ  Ｒ５２０１（１９９７）に準じて評価した。
実施例１〜４、比較例１、２
表１の材料を用いて表２の配合の繊維補強コンクリートを練り混ぜた。使用した繊維は下記の３種であり、配合量はいずれも１．５体積％である。繊維は練り始めから９０秒後に投入し、繊維投入後更に９０秒練混ぜた。表２の配合においてＳＰは高性能ＡＥ減水剤（エヌ・エムビー株式会社製の商品名ＳＰ８ＨＵのポリカルボン酸系高性能ＡＥ減水剤）である。
比較例１
チョップド炭素繊維束：
ピッチ系炭素繊維（カット長１０ｍｍ、繊維の引張強さ１．８ＧＰａ、引張弾性率１９０ＧＰａのものを使用した。
比較例２
炭素繊維複合樹脂線材：
１束１２０００本のフィラメントからなる炭素繊維束（引張強度：４９００ＭＰａ、引張弾性率：２３０ＧＰａ）に、１メートル当たり１００回の撚りをかけた撚糸に張力をかけ、樹脂の中をくぐらせてエポキシ樹脂（ビスフェノールＡ型エポキシ樹脂と硬化剤の芳香族アミンを各１００部、２２部を混合したもの）を含浸し、スクイズガイドを通して過剰な樹脂を除き、横長加熱炉の中を連続的に通して、１５０℃で２分間加熱硬化後、長さ３０ｍｍに切断した、繊維体積含有率８０％、断面積が０．７平方ミリメートルの炭素繊維強化複合線材である。
実施例１
無機マトリックス・炭素繊維複合線材：
上記（２）のエポキシ樹脂をフェノール樹脂に置き換えた炭素繊維複合樹脂線材を窒素雰囲気下、７００℃で１時間加熱焼成して、マトリックスを炭素に転換せしめた無機マトリックス・炭素繊維複合線材である。
実施例２
無機マトリックス・炭素繊維複合線材（１）：
上記の１束１２０００本のフィラメントからなる炭素繊維束に、１メートル当たり１００回の撚りをかけた撚糸に張力をかけ、微粉末の軽焼マグネシアと水ガラス（珪酸ソーダ３号）を３：７の割合で混合したスラリーの中をくぐらせて付着させた。室温にて２日間空気中で養生し、長さ３０ｍｍに切断した、繊維体積含有率６０％、断面積が０．８平方ミリメートルの炭素繊維強化マグネシアである。
実施例３
無機マトリックス・炭素繊維複合線材（２）：
上記の１束１２０００本のフィラメントからなる炭素繊維束に、１メートル当たり１００回の撚りをかけた。しかる後に撚糸に張力をかけ、溶媒に溶けたポリオルガノシロキサンを主成分とするヒートレスガラス（株式会社日興製の商品名ＨＥＡＴＬＥＳＳ  ＧＬＡＳＳ）の中をくぐらせ、室温空気中にて脱溶媒によりガラスを析出させるという工程を繰り返すゾル−ゲル法により、炭素繊維強化ガラスとした後、長さ３０ｍｍに切断した。繊維体積含有率は７０％、断面積は０．７平方ミリメートルであった。
実施例４
無機マトリックス・炭素繊維複合線材（３）：
上記の１束１２０００本のフィラメンからなる炭素繊維束に、１メートル当たり１００回の撚りをかけた撚糸に張力をかけ、スラリー状の無機接着剤であるＳ−２０８Ａ（朝日化学工業株式会社製の商品名スミセラム）の中をくぐらせて付着させた。しかる後に３００℃で３０分加熱硬化後、長さ３０ｍｍに切断した、繊維体積含有率４０％、断面積が１．２平方ミリメートルの炭素繊維強化セラミックスである。
【００７７】
得られた混練物のフレッシュ性状（スランプ、空気量）と硬化後の力学的特性を試験した。その結果を表４に示した。養生は５０℃の促進水中養生を６日間実施した。また、各特性の測定は、以下に準じた。
【００７８】
スランプ：ＪＩＳ  Ａ１１０１
空気量：ＪＩＳ  Ａ１１２８
圧縮強度：ＪＩＳ  Ａ１１０８
ヤング係数：ＪＳＣＥ  Ｇ５０２
曲げ強度：ＪＩＳ  Ａ１１０６
曲げ靱性係数：ＪＳＣＥ−Ｇ  ５５２
表４の結果からわかるように、本発明による無機マトリックス・炭素繊維複合線材配合のコンクリートは、高いスランプ値を有してワーカビリテイが良好であり、かつ炭素繊維複合樹脂線材配合のものに匹敵する強度特性を有している。
【００７９】
また、表４の曲げ靭性係数は、これが大きいほど曲げ荷重に対するエネルギー吸収程度が大きいことを表すが、無機マトリックス・炭素繊維複合線材配合のコンクリートはこの曲げ靭性係数が高く、非常に良好な曲げ靭性を示すことがわかる。
【００８０】
図３は、この無機マトリックス・炭素繊維複合線材配合のコンクリートのたわみ−荷重曲線（ｎ数＝３）を示したものである。
【００８１】
また、図１は比較例１で得られた試験結果として、たわみ−荷重曲線（ｎ数＝２）を示したものであり、図２は比較例２で得られた試験結果として、たわみ−荷重曲線（ｎ数＝３）を示したものである。
【００８２】
【表１】
2008037680.tif 000003
【００８３】
【表２】
2008037680.tif 000004
【００８４】
【表３】
2008037680.tif 000005
【００８５】
【表４】
2008037680.tif 000006
【図面の簡単な説明】
【００８６】
【図１】図１は、比較例１で得られた試験結果として荷重−たわみ曲線を示したものである。
【図２】図２は、比較例２で得られた試験結果として荷重−たわみ曲線を示したものである。
【図３】図３は、実施例１で得られた試験結果として荷重−たわみ曲線を示したものである。
【図４】本発明の線材に使用される撚糸状の繊維束として、単一の繊維束（単一糸）に撚りを施したものの形態例をモデル的に示した概略モデル斜視図である。
【図５】図５は、本発明の線材に使用される撚糸状の繊維束として、二本の繊維束を合撚したものの形態例をモデル的に示した概略モデル斜視図である。
【符号の説明】
【００８７】
１：無機マトリックス・炭素繊維複合線材
２：炭素繊維フィラメント
３：マトリックス樹脂
【図１】
2008037680.tif 000007
【図２】
2008037680.tif 000008
【図３】
2008037680.tif 000009
【図４】
2008037680.tif 000010
【図５】
2008037680.tif 000011